(57)【要約】【課題】強度が低下することなく軽量化した樹脂組成物を提供する。【解決手段】熱可塑性樹脂（Ａ）と、中空微小球（Ｂ）と、融点および分解開始温度が熱可塑性樹脂（Ａ）の融点より高い有機繊維（Ｃ）と、を所定の含有量で含有する。熱可塑性樹脂（Ａ）は２０質量％以上９９質量％以下、中空微小球（Ｂ）は１質量％以上８０質量％以下であり、有機繊維（Ｃ）は熱可塑性樹脂（Ａ）と中空微小球（Ｂ）との総量１００質量％に対して１質量％以上１００質量％以下で含有する。熱可塑性樹脂（Ａ）は、軽量で混練や成形の容易さにより、ナイロンまたはポリオレフィン系樹脂が好ましい。中空微小球（Ｂ）は、耐圧強度を有したガラスバブルが好ましい。有機繊維（Ｃ）は、混練性や成形性の観点から、ナイロン繊維、アラミド繊維、ポリアリレート繊維、ポリエチレンテレフタレート繊維の中から選ばれる少なくとも１種以上の合成繊維が好ましい。【選択図】なし【特許請求の範囲】
【請求項１】
少なくとも１種以上の熱可塑性樹脂（Ａ）が２０質量％以上９９質量％以下と、
中空微小球（Ｂ）が１質量％以上８０質量％以下と、
有機繊維（Ｃ）が前記熱可塑性樹脂（Ａ）と前記中空微小球（Ｂ）との総量１００質量％に対して１質量％以上１００質量％以下と、を含有してなり、
前記有機繊維（Ｃ）は、融点および分解開始温度が前記熱可塑性樹脂（Ａ）の融点より高い
ことを特徴とする樹脂組成物。
【請求項２】
請求項１に記載の樹脂組成物において、
前記熱可塑性樹脂（Ａ）は、ポリアミド系樹脂およびポリオレフィン系樹脂の少なくともいずれか一方である
ことを特徴とする樹脂組成物。
【請求項３】
請求項１または請求項２に記載の樹脂組成物において、
前記熱可塑性樹脂（Ａ）は、少なくともプロピレンを含む重合体を含有する樹脂である
ことを特徴とする樹脂組成物。
【請求項４】
請求項１から請求項３までのいずれか一項に記載の樹脂組成物において、
前記有機繊維（Ｃ）は、少なくとも１種以上の合成繊維である
ことを特徴とする樹脂組成物。
【請求項５】
請求項１から請求項４までのいずれか一項に記載の樹脂組成物において、
前記有機繊維（Ｃ）は、ナイロン繊維、アラミド繊維、ポリアリレート繊維、ポリエチレンテレフタレート繊維の中から選ばれる少なくとも１種以上の合成繊維である
ことを特徴とする樹脂組成物。
【請求項６】
請求項１から請求項５までのいずれか一項に記載の樹脂組成物において、
前記有機繊維（Ｃ）は、繊維長が１ｍｍ以上１５ｍｍ以下である
ことを特徴とする樹脂組成物。
【請求項７】
請求項１から請求項６までのいずれか一項に記載の樹脂組成物において、
前記中空微小球（Ｂ）は、ガラスバブルである
ことを特徴とする樹脂組成物。
【請求項８】
請求項７に記載の樹脂組成物において、
前記ガラスバブルは、粒子半径をＲ、中空部分の半径をｒとした場合、１０μｍ≦Ｒ≦６０μｍかつ、９．５μｍ≦ｒ≦５５μｍである
ことを特徴とする樹脂組成物。
【請求項９】
請求項１から請求項８までのいずれか一項に記載の樹脂組成物を成形してなる
ことを特徴とする成形体。
【請求項１０】
少なくとも１種以上の熱可塑性樹脂（Ａ）を２０質量％以上９９質量％以下と、中空微小球（Ｂ）を１質量％以上８０質量％以下と、融点および分解開始温度が前記熱可塑性樹脂（Ａ）の融点より高い有機繊維（Ｃ）を前記熱可塑性樹脂（Ａ）と前記中空微小球（Ｂ）との総量１００質量％に対して１質量％以上１００質量％以下とを、前記熱可塑性樹脂（Ａ）の融点より高く、かつ前記有機繊維（Ｃ）の融点より低い温度で混練する工程と、
混練した混練物を成形する工程と、を実施する
ことを特徴とする成形体の製造方法。
【発明の詳細な説明】
【技術分野】
【０００１】
本発明は、樹脂組成物、成形体、および、成形体の製造方法に関する。
【背景技術】
【０００２】
例えば自動車や家電、住宅設備などでは、軽量化が望まれている。そこで、自動車や家電、住宅設備などの構成部品を、微細な中空ガラスなどを含有した樹脂組成物を用いて形成し、軽量化することが検討されている（例えば、特許文献１または特許文献２参照）。
特許文献１に記載のものは、液晶ポリエステル樹脂に中空球体と無機繊維とを配合してなる樹脂組成物の成形品である。
特許文献２に記載のものは、１種以上の熱可塑性樹脂と、ガラスバブルなどの中空微小球と、ガラス繊維やグラファイト繊維、ケブラー繊維などの１種以上の繊維補強充填材と、を含有する樹脂組成物を成形した複合材である。
【先行技術文献】
【特許文献】
【０００３】
【特許文献１】特開２００１−１７２４７９号公報
【特許文献２】特表２００７−５３０７３９号公報
【発明の概要】
【発明が解決しようとする課題】
【０００４】
しかしながら、特許文献１や特許文献２に記載のように、補強を目的として無機の繊維補強材を用いる構成では、繊維補強材の密度が比較的に高く、十分な軽量化が図れないことから、さらなる軽量化が望まれている。
本発明は、強度が低下することなく軽量化した樹脂組成物、成形体、および、成形体の製造方法を提供することを目的とする。
【課題を解決するための手段】
【０００５】
本発明の樹脂組成物は、少なくとも１種以上の熱可塑性樹脂（Ａ）が２０質量％以上９９質量％以下と、中空微小球（Ｂ）が１質量％以上８０質量％以下と、有機繊維（Ｃ）が前記熱可塑性樹脂（Ａ）と前記中空微小球（Ｂ）との総量１００質量％に対して１質量％以上１００質量％以下と、を含有してなり、前記有機繊維（Ｃ）は、融点および分解開始温度が前記熱可塑性樹脂（Ａ）の融点より高いことを特徴とする。
この発明では、有機繊維（Ｃ）により強度が得られるとともに、中空微小球（Ｂ）および有機繊維（Ｃ）により軽量化が得られる。さらに、有機繊維（Ｃ）として融点および分解開始温度が熱可塑性樹脂（Ａ）の融点より高いものを用いるので、混練時に有機繊維（Ｃ）が溶融したり分解したりすることを防止でき、有機繊維（Ｃ）による補強が損なわれず、強度の低下を防止できる。
ここで、熱可塑性樹脂（Ａ）は、加熱して溶融する樹脂であればよく、例えばポリオレフィン系樹脂、芳香族ビニル化合物系樹脂、ポリエステル系樹脂、ポリエーテル系樹脂、ポリアミド系樹脂、ポリアセタール系樹脂、ポリアクリル系樹脂、ポリフェニレンエーテル系樹脂、ポリスルホン系樹脂およびポリスルフィド系樹脂などが例示され、１種もしくは２種以上を用いることができる。
中空微小球（Ｂ）は、有機物および無機物のいずれでも適用でき、双方を併用することもできる。また、中空としては、例えば多孔質部材など、多数の微細な中空も含むものである。さらに、球としては、例えば真球に限らず、例えば楕円球や円盤状などの偏平となったもの、破砕物のような粒子状のものも含む。
有機繊維（Ｃ）は、１種類に限らず、複数種の有機繊維を併用できる。
分解開始温度は、熱重量（Thermogravimetric:TG）分析により減量が２０％となった時点の温度をいう。
【０００６】
そして、本発明では、前記熱可塑性樹脂（Ａ）は、ポリアミド系樹脂およびポリオレフィン系樹脂の少なくともいずれか一方であることが好ましい。
この発明では、熱可塑性樹脂（Ａ）として、ポリアミド系樹脂およびポリオレフィン系樹脂の少なくともいずれか一方を用いることで、住設、家電、自動車用途、特に自動車用途において低比重かつ高結晶性であることから高い軽量化効果および耐油、耐薬品性が得られる。
ここで、ポリアミド系樹脂としては、１種類のポリアミドに限らず、例えば重縮合や共縮重合で得られる各種ナイロンや、これらの混合物を用いることができる。ポリオレフィン系樹脂としては、１種類のポリオレフィンに限らず、例えばエチレン−プロピレンなどの共重合体、さらにはこれらの混合物を用いることができる。
【０００７】
さらに、本発明では、前記熱可塑性樹脂（Ａ）は、少なくともプロピレンを含む重合体を含有する樹脂であることが好ましい。
この発明では、熱可塑性樹脂（Ａ）として、少なくともプロピレンを含む重合体を含有する樹脂を用いることで、住設、家電、自動車用途、特に自動車用途において低比重かつ高結晶性であることから高い軽量化効果および耐油、耐薬品性が得られる。
ここで、少なくともプロピレンを含む重合体を含有する樹脂としては、プロピレンの単独重合体に限らず、プロピレンとプロピレン以外のα−オレフィンとのランダム共重合体、および、プロピレンとプロピレン以外のα−オレフィンとのブロック共重合体、さらにはこれらの混合物を用いることができる。
【０００８】
また、本発明では、前記有機繊維（Ｃ）は、少なくとも１種以上の合成繊維であることが好ましい。
この発明では、有機繊維（Ｃ）として少なくとも１種以上の合成繊維を用いることで、軽量性を損なわずに耐衝撃性や剛性を向上できる。
【０００９】
さらに、本発明では、前記有機繊維（Ｃ）は、ナイロン繊維、アラミド繊維、ポリアリレート繊維、ポリエチレンテレフタレート繊維の中から選ばれる少なくとも１種以上の合成繊維であることが好ましい。
この発明では、有機繊維（Ｃ）として、ナイロン繊維、アラミド繊維、ポリアリレート繊維、ポリエチレンテレフタレート繊維の中から選ばれる少なくとも１種以上とすることで、軽量性を損なわずに耐衝撃性や剛性を向上できる。
【００１０】
そして、本発明では、前記有機繊維（Ｃ）は、繊維長が１ｍｍ以上１５ｍｍ以下であることが好ましい。
この発明では、有機繊維（Ｃ）として繊維長が１ｍｍ以上１５ｍｍ以下のものを用いることで、強度向上の機能が得られるとともに、有機繊維（Ｃ）を均一分散できる。
【００１１】
また、本発明では、前記中空微小球（Ｂ）は、ガラスバブルであることが好ましい。
この発明では、中空微小球（Ｂ）としてガラスバブルを用いることで、広く流通されて入手が容易で、中空体として比較的に大きな耐圧強度を有し、強度の低下を抑制できるとともに、異方性も小さく、外観不良も発生しにくい。さらに、中空による軽量化や遮熱性の他、耐熱性や耐薬品性、低導電性を向上できる。
【００１２】
そして、本発明では、前記ガラスバブルは、粒子半径をＲ、中空部分の半径をｒとした場合、１０μｍ≦Ｒ≦６０μｍかつ、９．５μｍ≦ｒ≦５５μｍであることが好ましい。
この発明では、ガラスバブルを所定の粒子形状とすることで、軽量化が得られるとともに、強度の低下を防止できる。
【００１３】
本発明の成形体は、本発明の樹脂組成物を成形してなることを特徴とする。
本発明では、本発明の樹脂組成物を成形してなるので、強度が低下することなく軽量化した成形体を提供できる。
【００１４】
本発明の成形体の製造方法は、少なくとも１種以上の熱可塑性樹脂（Ａ）を２０質量％以上９９質量％以下と、中空微小球（Ｂ）を１質量％以上８０質量％以下と、融点および分解開始温度が前記熱可塑性樹脂（Ａ）の融点より高い有機繊維（Ｃ）を前記熱可塑性樹脂（Ａ）と前記中空微小球（Ｂ）との総量１００質量％に対して１質量％以上１００質量％以下とを、前記熱可塑性樹脂（Ａ）の融点より高く、かつ前記有機繊維（Ｃ）の融点より低い温度で混練する工程と、混練した混練物を成形する工程と、を実施することを特徴とする。
この発明では、少なくとも１種以上の熱可塑性樹脂（Ａ）と、中空微小球（Ｂ）と、融点および分解開始温度が熱可塑性樹脂（Ａ）の融点より高い有機繊維（Ｃ）とを、それぞれ所定量で、熱可塑性樹脂（Ａ）の融点より高く、かつ有機繊維（Ｃ）の融点より低い温度で混練して成形するので、有機繊維（Ｃ）が混練時に溶融したり分解したりすることを防止でき、有機繊維（Ｃ）による補強が損なわれず、得られる成形体の強度の低下を防止できる。
【発明を実施するための形態】
【００１５】
以下、本発明の成形体の実施形態について説明する。
［成形体］
本発明の成形体は、少なくとも１種以上の熱可塑性樹脂（Ａ）と、中空微小球（Ｂ）と、有機繊維（Ｃ）と、を含有してなる樹脂組成物が、例えば射出成形などにより成形されたものである。
【００１６】
［樹脂組成物］
樹脂組成物は、熱可塑性樹脂（Ａ）が２０質量％以上９９質量％以下、中空微小球（Ｂ）が１質量％以上８０質量％以下、有機繊維（Ｃ）が熱可塑性樹脂（Ａ）と中空微小球（Ｂ）との総量１００質量％に対して１質量％以上１００質量％以下で含有することが好ましい。
ここで、（熱可塑性樹脂（Ａ）／中空微小球（Ｂ））が（２０／８０）〜（９９／１）、好ましくは（２５／７５）〜（９５／５）、より好ましくは（４０／６０）〜（９０／１０）、より好ましくは（７０／３０）〜（９０／１０）である。
（熱可塑性樹脂（Ａ）／中空微小球（Ｂ））が（９９／１）より大きな値、すなわち中空微小球（Ｂ）が少なくなると、軽量化が得られなくなるおそれがある。一方、（熱可塑性樹脂（Ａ）／中空微小球（Ｂ））が（２０／８０）より小さい値、すなわち中空微小球（Ｂ）が多くなると、例えば脆い無機系材料の場合には外力により中空微小球（Ｂ）が破壊することによる強度低下を生じるおそれがあるためである。
また、有機繊維（Ｃ）が熱可塑性樹脂（Ａ）と中空微小球（Ｂ）との総量１００質量％に対して１質量％より少なくなると、十分な補強が得られなくなって強度低下を生じるおそれがある。一方、有機繊維（Ｃ）が熱可塑性樹脂（Ａ）と中空微小球（Ｂ）との総量１００質量％に対して１００質量％より多くなると、均一分散が困難となって成形体の外観不良が生じるおそれがある。このことから、有機繊維（Ｃ）は、熱可塑性樹脂（Ａ）と中空微小球（Ｂ）との総量１００質量％に対して１質量％以上、好ましくは３質量％以上、より好ましくは５質量％以上であり、１００質量％以下、好ましくは９０質量％以下、より好ましくは２０質量％以下、特に好ましくは１０質量％で含有することが好ましい。
【００１７】
樹脂組成物としては、その他、例えば顔料やフィラー、さらには酸化防止剤、滑剤、耐候剤などの添加物を適宜添加してもよい。
顔料としては、カーボンブラック、酸化亜鉛、酸化チタン、酸化鉄などを挙げることができる。特に、質量が軽い有機性の顔料が好ましい。
フィラーとしては、タルク、マイカ、炭酸カルシウム、硫酸バリウム、ガラス繊維、カオリン、珪藻土、硫酸カルシウム、炭素繊維、チタン酸カリウム繊維、塩基性硫酸マグネシウムウィスカなどを挙げることができる。特に、剛性向上効果が高い塩基性硫酸マグネシウムウィスカが好適である。
酸化防止剤としては、フェノール系酸化防止剤、リン系酸化防止剤、イオウ系酸化防止剤などが例示でき、特に長期性能向上の理由から、上記３種のうちの少なくとも２種以上の併用が好ましい。
滑剤としては、流動パラフィン、脂肪族アミド、金属せっけん、脂肪酸エステルなどが例示でき、特に混練安定性の理由から金属せっけんが好ましい。
耐候剤としては、紫外線吸収剤、光安定剤などが例示でき、特に長期性能向上の理由からこれらを併用することが好ましい。が好ましい。
なお、顔料やフィラーなどの添加物は、樹脂組成物全量に対して例えば０．０１質量％以上、好ましくは０．１質量％以上、特に好ましくは０．３質量％以上であり、３０質量％以下、好ましくは２０質量％以下、特に好ましくは１０質量％以下で添加される。ここで、添加物が３０質量％より多くなると、引張特性、耐衝撃性、疲労特性、高温クリープ特性などが低下するおそれがある。
【００１８】
（熱可塑性樹脂（Ａ））
熱可塑性樹脂（Ａ）は、少なくとも１種類以上の熱可塑性樹脂が用いられる。具体的には、ポリオレフィン系樹脂、芳香族ビニル化合物系樹脂、ポリエステル系樹脂、ポリエーテル系樹脂、ポリアミド系樹脂、ポリアセタール系樹脂、ポリアクリル系樹脂、ポリフェニレンエーテル系樹脂、ポリスルホン系樹脂およびポリスルフィド系樹脂などが用いられ、一種若しくは二種以上を用いることができる。
特に、エンジニアリングプラスチック（Engineering plastic）に比べて融点が低く、有機繊維（Ｃ）を溶融することなく混練することが容易にできることから、少なくともプロピレンを含む重合体を含有する樹脂を用いることがより好適である。
ここで、ポリオレフィン系樹脂としては、少なくとも１種類のポリオレフィンに限らず、例えばエチレン−プロピレンなどの共重合体、さらにはこれらの混合物を用いることができる。特に、少なくともプロピレンを含む重合体を含有する樹脂が好ましい。
少なくともプロピレンを含む重合体を含有する樹脂としては、プロピレンの単独重合体に限らず、プロピレンとプロピレン以外のα−オレフィンとのランダム共重合体、および、プロピレンとプロピレン以外のα−オレフィンとのブロック共重合体、さらにはこれらの混合物を用いることができる。
【００１９】
そして、熱可塑性樹脂（Ａ）は、密度０．７ｇ／ｃｍ３以上１．８０／ｃｍ３以下、２１０℃でのメルトフローレートが０．１ｇ／１０分以上２０００ｇ／１０分以下であることが好ましい。
密度が０．７ｇ／ｃｍ３より小さくなると過度に低密度となって混練安定性が低下するおそれがある。一方、密度が１．８０／ｃｍ３より大きくなると過度に高密度となって軽量性が損なわれるおそれがあるためである。
メルトフローレートが上記範囲から外れると、均一分散が困難となったり、ガラスバブルの破損に繋がるといった不都合を生じるおそれがある。
【００２０】
（中空微小球（Ｂ））
中空微小球（Ｂ）は、中空で微細な粉粒物で、無機系や有機系の各種のものが用いられる。
ここで、中空とは、１つの中空に限らず、複数の微細な中空のものも含むものである。さらに、球としては、例えば真球に限らず、例えば楕円球や円盤状などの偏平となったものも含む。
中空微小球（Ｂ）としては、例えば樹脂マイクロカプセル、ガラスバブルなどが挙げられる。特に、ガラスバブルは、広く流通されて入手が容易で、中空体として比較的に大きな耐圧強度を有し、強度の低下を抑制できる点で、好適である。ガラスバブルとしては、例えばスリーエム  ジャパン株式会社製の商品名ガラスバブルズシリーズ、ポッターズ・バロティーニ株式会社製の商品名Ｓｐｈｅｒｉｃｅｌ  ６０Ｐ１８などが好適に用いられる。
【００２１】
なお、中空微小球（Ｂ）としてガラスバブルを用いる場合では、粒子半径をＲ、ガラスバブルの内部の中空部分の半径をｒとした場合、１０μｍ≦Ｒ≦６０μｍ、９．５μｍ≦ｒ≦５５μｍ、好ましくは１０μｍ≦Ｒ≦３０μｍ、９．５μｍ≦ｒ≦２８μｍである。
粒子半径Ｒが上記範囲から外れると、ある程度の軽量化を図るために肉薄に形成する必要があり、耐圧強度が小さくなって、混練や成形時に破損や損壊の割合が多くなって、成形体の耐衝撃性や外観性の悪化などを招くおそれがあるためである。
また、ｒ／Ｒが（９〜９．５）／１０程度が好ましい。この範囲から外れると、極めて肉薄となって耐圧強度が得られなくなったり、質量が増加して軽量化が図れなくなったりするおそれがあるためである。
【００２２】
（有機繊維（Ｃ））
有機繊維（Ｃ）は、天然繊維および合成繊維のうちの少なくともいずれか１種以上で、少なくとも１種以上の合成繊維であることが好ましい。
天然繊維としては、パルプ、ジュート、マニラ麻、サイザル麻、ガンピ、ミツマタ、コウゾ、スギ、タケ、カカオ、ケナフ、バナナ、パイナップル、サトウキビ、ココヤシ、トウモロコシ、バガス、ヤシ、ヨシ、エスパルト、サバイグラス、シュロ、バショウ、マツ、クワ、リュウゼツラン、ムギ、イネ、ユーカリ及びヒノキなどが挙げられ、繊維自体の引張強度が高く、軽量であることからジュートが好ましい。
合成繊維としては、ポリプロピレン繊維、ポリエチレンテレフタレート繊維、ポリアミド繊維（例えばナイロン６やナイロン６６）、アラミド繊維、ポリアリレート繊維、ポリエチレンテレフタレート繊維などが挙げられる。
有機繊維（Ｃ）は、特に、ナイロン繊維、アラミド繊維、ポリアリレート繊維、ポリエチレンテレフタレート繊維の中から選ばれる少なくとも１種以上の合成繊維が、混練性や成形性の観点から好適である。
なお、有機繊維（Ｃ）は、融点および分解開始温度が熱可塑性樹脂（Ａ）の融点より高い、好ましくは１０℃程度高いことが好ましい。すなわち、有機繊維（Ｃ）は、混練により溶融したり分解したりすることがなく、有機繊維（Ｃ）による強度の確保および軽量化が得られる融点および分解開始温度としたものを用いることが好ましい。
【００２３】
有機繊維（Ｃ）は、繊維長が１ｍｍ以上１５ｍｍ以下であることが好ましい。
ここで、繊維長が１ｍｍより短くなると強度向上の機能を十分に発揮できなくなるおそれがある。一方、繊維長が１５ｍｍより長くなると、均一分散が困難となり、短時間で容易に安定した性状の成形体を製造しにくくなる。このことから、繊維長は、１ｍｍ以上、好ましくは３ｍｍ以上、特に５ｍｍ以上であり、１５ｍｍ以下、好ましくは１２ｍｍ以下、特に１０ｍｍ以下の有機繊維（Ｃ）が好適である。
【００２４】
有機繊維（Ｃ）は、繊維径が１μｍ以上５０μｍ以下であることが好ましい。
ここで、繊維径が１μｍより細くなると、繊維自体の強度が低くなり、補強効果が得られなくなるおそれがある。一方、繊維径が５０μｍより太くなると、混練に不都合が生じるおそれがある。このことから、繊維径が１μｍ、好ましくは３μｍ以上、特に５μｍ以上であり、５０μｍ以下、好ましくは４０μｍ以下、特に３０μｍ以下の有機繊維（Ｃ）が好適である。
【００２５】
［成形体の製造］
次に、成形体の製造方法について説明する。
成形体の製造は、少なくとも１種以上の熱可塑性樹脂（Ａ）と、中空微小球（Ｂ）と、有機繊維（Ｃ）とを混練する混練工程と、混練された混練物を成形する成形工程とを実施することで得られる。
【００２６】
混練工程では、熱可塑性樹脂（Ａ）の融点より高く、かつ有機繊維（Ｃ）の融点より低い温度で、熱可塑性樹脂（Ａ）と、中空微小球（Ｂ）と、有機繊維（Ｃ）とを混練する。
樹脂組成物の混練方法としては、特に限定されず、例えばバンバリーミキサーなどのバッチ式混合機、単軸や二軸などの連続押出機など、各種の樹脂材料の混練方法を用いることができる。混練時の温度は、熱可塑性樹脂（Ａ）の融点より高く、かつ有機繊維（Ｃ）の融点より低い温度とすることが好ましい。この混練温度とすることで、有機繊維（Ｃ）が混練時に溶融したり分解したりすることを防止でき、有機繊維（Ｃ）による補強が損なわれず、得られる成形体の強度の低下を防止できる。
【００２７】
成形工程では、混練工程で得られた混練物を成形し、成形体を得る。
成形方法としては、特に限定されず、例えばカレンダー成形や射出成形など、各種の熱可塑性樹脂の成形方法を利用できる。
なお、樹脂組成物のペレットを製造する方法としては、特に限定されず、例えば通常の長繊維ペレット製造方法を好適に用いることができる。
成形方法としては、成形機による射出成形の場合には背圧を０．１ＭＰａ以上８．０ＭＰａ以下にすることで、有機繊維（Ｃ）の折損抑制や中空微小球（Ｂ）の圧壊抑制などの観点から好ましい。
【００２８】
［実施形態の効果］
上記実施形態の成形体では、少なくとも１種以上の熱可塑性樹脂（Ａ）と、中空微小球（Ｂ）と、有機繊維（Ｃ）と、を含有してなる。
このため、有機繊維（Ｃ）により強度、特に衝撃強度の向上が得られるとともに、中空微小球（Ｂ）および有機繊維（Ｃ）により軽量化が得られ、強度と軽量化との双方が得られる。
【００２９】
そして、上記実施形態では、成形体の製造に際して、熱可塑性樹脂（Ａ）と、中空微小球（Ｂ）と、有機繊維（Ｃ）とを、熱可塑性樹脂（Ａ）の融点より高く、かつ有機繊維（Ｃ）の融点より低い温度で混練している。
このため、混練時に有機繊維（Ｃ）が溶融したり分解したりすることを防止でき、有機繊維（Ｃ）による補強が損なわれず、得られる成形体の強度の低下を防止できる。
【００３０】
［変形例］
なお、本発明を実施するための最良の構成などは、以上の記載で開示されているが、本発明は、これに限定されるものではない。すなわち、本発明は、主に特定の実施形態に関して説明されているが、本発明の技術的思想および目的の範囲から逸脱することなく、以上述べた実施形態に対し、材質、数量、その他の詳細な構成において、当業者が様々な変形を加えることができるものである。
したがって、上記に開示した材質、層構成などを限定した記載は、本発明の理解を容易にするために例示的に記載したものであり、本発明を限定するものではないから、それらの材質などの限定の一部若しくは全部の限定を外した名称での記載は、本発明に含まれるものである。
【実施例】
【００３１】
次に、実施例に基づいて本発明をさらに具体的に説明する。
なお、本発明は、以下の実施例および比較例により制限されるものではない。
【００３２】
［原料］
実施例および比較例で用いる原料は以下の通りである。
○熱可塑性樹脂（Ａ）
・ナイロン６：宇部興産株式会社製  商品名；ＵＢＥナイロン１０１３Ｂ（融点２３５℃）
・ポリプロピレン：株式会社プライムポリマー製  商品名；Ｊ７０９ＱＧ（融点１６５℃）
・ポリエチレン：株式会社プライムポリマー製  商品名；１３００Ｊ（融点１２８℃）
○中空微小球（Ｂ）（ガラスバブル）
・ガラスバブル：スリーエム  ジャパン株式会社製  商品名；ガラスバブルｉＭ１６Ｋ（表面処理ありとなし）
・ガラスバブル：ポッターズ・バロティーニ株式会社製  商品名；Ｓｐｈｅｒｉｃｅｌ  ６０Ｐ１８
・ガラスビーズ（中実）：ポッターズ・バロティーニ株式会社製  商品名；ＥＧＢ７３１
○有機繊維（Ｃ）
・ナイロン６繊維：東レ・アムテックス株式会社製  商品名；アミラン・タフバインダー（繊維長３ｍｍ、１５ｍｍ）（融点２３５℃）
・アラミド繊維：東レ・デュポン株式会社製  商品名；ケブラー（繊維長２ｍｍ）（融点無し、分解開始温度４５０℃）
・炭素繊維：三菱レイヨン株式会社製  商品名；ＴＲ０６ＵＢ４Ｅ
・ポリアリレート繊維：株式会社クラレ製  商品名；ベクトラン（繊維長３ｍｍ）（融点２５０℃）
・ガラス繊維：日本電気硝子株式会社製  商品名；ＥＣＳ０３Ｔ−４８０ＰＷ（繊維長３ｍｍ）
・ジュート繊維：バングラデッシュ産（繊維長１５ｍｍ）（融点無し、分解開始温度３２０℃）
【００３３】
［試験片］
上記原料を以下の表１に示す割合で配合し、表１に示すシリンダー温度に設定した二軸噛合い同方向連続押出機（株式会社日本製鋼所製  商品名；ＴＥＸ３０α）を用いて溶融混練した。なお、実施例１０については、バンバリーミキサー（株式会社東洋精機製作所製）により混練した。
混練温度に対応したシリンダー温度１８０℃〜２６０℃に設定された射出成形機（日精樹脂工業株式会社製）を用いて、ＡＳＴＭファミリー型を用い、試験片を作製した。
得られた試験片の密度（ＡＳＴＭ規格Ｄ７９２に準拠）と、曲げ弾性率（ＡＳＴＭ規格Ｄ７９０に準拠）とを測定した。
具体的には、密度については、上述の方法で作製した試験片について、株式会社島津製作所製の比重測定装置を用いて測定した。
また、曲げ弾性率については、上述の方法で作製した試験片について、株式会社東洋精機製作所製の自動曲げ試験機を用いて測定した。これらの結果を表１に示す。
【００３４】
【表１】
2016108372.tif 000002
【００３５】
［評価］
（外観評価）
上述の方法で作製した試験片について、目視により確認し、以下の評価内容で評価した。その結果を表１に示す。
○：成形品表面外観が平滑で光反射による光沢が目視で確認できる状態
△：成形品表面は平滑であるが、光沢は低い状態
×：成形品表面に微細な凹凸が確認でき、光沢が低いことが一様に確認できる状態
【００３６】
（ノッチ付アイゾット衝撃）
ノッチ付アイゾット衝撃は、ＡＳＴＭ規格Ｄ２５６に準拠する方法で評価した。
具体的には、上述の方法で作製した試験片について、株式会社東洋精機製作所製のデジタル衝撃試験機を用いて測定した。その結果を表１に示す。
【００３７】
（反り率）
直径１５０ｍｍ、厚さ寸法２ｍｍの円盤状に射出成形され、射出成形から４８時間経過後の成形体について、ハイトゲージ（株式会社ミツトヨ製）を用いて、反りの最大の点（最大高さ）とその点に対して円周状の反対の点の反りをそれぞれ測定し、以下の式（１）により成形体の反り率［％］を求めた。その結果を表１に示す。
反り率＝{((最大高さ＋円周上の反対の点の高さ)／２)／直径}×１００…（１）
【００３８】
［結果］
表１の結果で示されるように、有機繊維（Ｃ）が熱可塑性樹脂（Ａ）および中空微小球（Ｂ）の総量に対して１２０質量％の比較例１では混練ができず、試験片を作製できなかったものの、有機繊維（Ｃ）を９０質量％とした実施例１０ではバンバリーミキサーにより混練でき、試験片を作製できた。
また、ガラスバブルを９０質量％で配合した比較例２では混練ができず、試験片を作製できなかったものの、ガラスバブルを７５質量％で配合した実施例３では試験片を作製できた。
そして、ガラス繊維を配合した比較例３では、比重が大きくなり外観も悪化していた。さらに、が、有機繊維であるポリアクリレートを配合した実施例９では密度が小さく、軽量化できていることが認められ、外観も良好であった。
また、炭素繊維を配合した比較例４では、外観が悪化していた。さらに、炭素繊維自体の黒色により成形品の色彩も黒に近い色に限られてしまい、製品化が限られてしまう知見が得られた。